(57)【特許請求の範囲】
【請求項１】
分子中にベンゾオキサジン環を有する変性リグニンであって、
ベンゾオキサジン環のオキサジン環部分が、リグニン１モルに対して、アミン類を３〜２０モルおよびアルデヒド類を６〜４０モルの割合で用いて形成されるオキサジン環である、変性リグニン。
【請求項２】
変性前のリグニンが、草本系植物由来である、請求項１に記載の変性リグニン。
【請求項３】
変性前のリグニンが、Ｈ型の基本骨格を５質量％以上の割合で含有する、請求項１または２に記載の変性リグニン。
【請求項４】
前記アミン類が、アニリンである、請求項１〜３のいずれかの項に記載の変性リグニン。
【請求項５】
前記アルデヒド類が、パラホルムアルデヒドである、請求項１〜４のいずれかの項に記載の変性リグニン。
【請求項６】
フェノール樹脂および請求項１〜５のいずれかの項に記載の変性リグニンを含有する、フェノール樹脂成形材料。
【請求項７】
前記フェノール樹脂１００質量部に対して、変性リグニンを１０〜３００質量部の割合で含有する、請求項６に記載のフェノール樹脂成形材料。
【請求項８】
請求項６または７に記載の変性リグニン含有フェノール樹脂成形材料を成形して得られる、成形品。
【請求項９】
リグニン１モルに対して、アミン類３〜２０モルとアルデヒド類６〜４０モルとを反応させる工程を含む、分子中にベンゾオキサジン環を有する変性リグニンの製造方法。
【請求項１０】
前記リグニン１モルに対して、アミン類が３〜１０モル、アルデヒド類が６〜２０モルの割合で用いられる、請求項９に記載の製造方法。
【請求項１１】
前記リグニンが、乾燥粉末形態のリグニンである、請求項９または１０に記載の製造方法。
【発明の詳細な説明】
【技術分野】
【０００１】
本発明は、変性リグニンおよびそれを含有するフェノール樹脂成形材料に関する。
【背景技術】
【０００２】
近年、環境保全の観点から植物由来原料のプラスチック材料への有効利用が期待されている。植物由来成分には、主としてセルロース、ヘミセルロース、リグニンなどが含まれる。このうち、リグニンは、微生物などによって分解されにくく、溶剤に不溶で、かつ不融であるため取り扱いにくいだけでなく、各種プラスチック材料との反応性に乏しい。そのため、リグニンは、プラスチック材料への有効利用という点では、これまで有用な用途が見出されていない。例えば、特許文献１にも記載のように、天然リグニンをそのままの状態で熱硬化性プラスチックの１つであるフェノール樹脂と混合しても、その成形材料は成形性が悪く、成形が困難である。
【０００３】
そこで、特許文献１には、リグニンと、フェノールまたはその誘導体と、アルデヒド類とを有機酸の存在下で反応させて得られるリグニン変性ノボラック型フェノール樹脂の製造方法が記載されている。
【０００４】
特許文献１では、リグニンを酸分解し低分子量化して反応性を持たせ、フェノール樹脂と複合化させている。しかし、リグニンの低分子量化には、酸分解の場合は中和するなど煩雑な作業や相応の設備が必要であり、一般的には膨大なエネルギー（コスト）や大規模な設備が必要なため、低分子量化したリグニンを用いた樹脂成形材料や成形品は現実的に使用できるものではない。
【先行技術文献】
【特許文献】
【０００５】
【特許文献１】特開２００８−１５６６０１号公報
【発明の概要】
【発明が解決しようとする課題】
【０００６】
本発明の課題は、溶媒を用いることなく、原料を短時間加熱するだけという簡易な製造方法で得られ、かつフェノール樹脂成形材料の成分として用いた場合に、成形材料の成形性を低下させることなく、成形品の機械的強度や耐水性を向上させる反応性を有する変性リグニンを提供することである。
【課題を解決するための手段】
【０００７】
本発明者らは、上記課題を解決するべく鋭意検討を行った結果、以下の構成からなる解決手段を見出し、本発明を完成するに至った。
（１）分子中にベンゾオキサジン環を有する、変性リグニン。
（２）前記ベンゾオキサジン環のオキサジン環部分が、アミン類およびアルデヒド類由来のオキサジン環である、（１）に記載の変性リグニン。
（３）変性前のリグニンが、草本系植物由来である、（１）または（２）に記載の変性リグニン。
（４）変性前のリグニンが、Ｈ型の基本骨格を５質量％以上の割合で含有する、（１）〜（３）のいずれかの項に記載の変性リグニン。
（５）前記アミン類が、アニリンである、（２）〜（４）のいずれかの項に記載の変性リグニン。
（６）前記アルデヒド類が、パラホルムアルデヒドである、（２）〜（５）のいずれかの項に記載の変性リグニン。
（７）フェノール樹脂および（１）〜（６）のいずれかの項に記載の変性リグニンを含有する、フェノール樹脂成形材料。
（８）前記フェノール樹脂１００質量部に対して、変性リグニンを１０〜３００質量部の割合で含有する、（７）に記載のフェノール樹脂成形材料。
（９）上記（７）または（８）に記載の変性リグニン含有フェノール樹脂成形材料を成形して得られる、成形品。
（１０）リグニンと、アミン類と、アルデヒド類とを反応させる工程を含む、分子中にベンゾオキサジン環を有する変性リグニンの製造方法。
（１１）前記リグニン１モルに対して、アミン類が３〜１０モル、アルデヒド類が６〜２０モルの割合で用いられる、（１０）に記載の製造方法。
（１２）前記リグニンが、乾燥粉末形態のリグニンである、（１０）または（１１）に記載の製造方法。
【発明の効果】
【０００８】
本発明によれば、リグニンを低分子化することなく、そのままの状態で反応性を有する変性リグニンが簡易な製造方法で得られ、この変性リグニンを含有するフェノール樹脂成形材料は、成形材料の成形性を低下させることなく、成形品の機械的強度や耐水性が向上するという効果が得られる。また、本発明のフェノール樹脂成形材料は、これまで殆ど廃棄処分されていたリグニンの有効利用を図ったバイオマスを含む熱硬化性樹脂であるため、環境保全にも役立つ。さらに、リグニンを低分子化することなくそのままの状態で用いることができるため、リグニンの低コストでの利用が可能になる。
【発明を実施するための形態】
【０００９】
本発明の変性リグニンは、分子中にベンゾオキサジン環を有する。本発明の変性リグニンの原料となるリグニン（すなわち、変性前のリグニン）は、変性可能であれば、特に限定されない。なお、ベンゾオキサジン環は、下記式（Ｉ）で示される。
【００１０】
【化１】
0005671430.tif 000002
【００１１】
リグニンは、例えば、ソーダ法によるパルプ製造など、パルプから紙を製造する際に排出される「黒液」と称する廃液中に含まれる。リグニンの基本骨格は、主としてＧ型、Ｓ型およびＨ型が存在する。なお、式中の矢印（→）は、反応性の高い炭素原子を示す。
【００１２】
【化２】
0005671430.tif 000003
【００１３】
一般的に、針葉樹のパルプ廃液から得られるリグニンは、Ｇ型を基本骨格とし、広葉樹のパルプ廃液から得られるリグニンは、Ｇ型およびＳ型を基本骨格とする。すなわち、木本系植物由来のリグニンは、Ｈ型を基本骨格とするリグニンを含まない。
【００１４】
一方、草本系植物由来のリグニンは、Ｈ型、Ｇ型およびＳ型の全てを含み、Ｈ型を含有する点で木本系植物由来のリグニンと基本骨格が異なる。
【００１５】
Ｇ型がフェノール骨格部分のオルト位にメトキシ基（−ＯＣＨ3）を１つ有し、Ｓ型がオルト位にメトキシ基を２つ有しているのに対し、Ｈ型には、オルト位にメトキシ基を有していない。ベンゾオキサジン環によるフェノール性水酸基の変性には、フェノール骨格のオルト位が空いている必要がある。そのため、Ｈ型を含む草本系植物由来のリグニンは、Ｈ型を含まない木本系植物由来のリグニンよりも芳香核のオルト位の修飾が少ないため、より反応性の高い変性リグニンを作製することができる。
【００１６】
したがって、本発明に用いられるリグニンは、草本系植物由来のリグニンが好ましく、麦わら、稲わらなど由来のリグニンがより好ましい。また、本発明に用いられるリグニンは、好ましくはＨ型の基本骨格を５質量％以上、より好ましくは１０質量％以上の割合で含有する。Ｈ型の割合が多いほど、上記のように反応性が高いベンゾオキサジン変性リグニンが得られやすい（フェノール骨格部分が変性（環化）されやすい）。なお、本発明に用いられるリグニンは、草本系植物由来のリグニンに限定されるわけではなく、草本系植物由来のリグニンと木本系植物由来のリグニンとを、混合して用いてもよく、反応性は若干劣るものの、木本系植物由来のリグニンのみを用いてもよい。
【００１７】
原料となるリグニンは、例えば、乾燥粉末の形態で用いられる。乾燥方法は特に限定されず、粉末化の前後いずれに行ってもよい。例えば、乾燥炉を用い、１００〜２００℃で２０分〜２時間程度乾燥すればよい。
【００１８】
リグニンの粉末化は、ボールミル、ハンマーミル、ロールミルなど通常の粉砕装置だけでなく、ジェットミル（例えば、旋回流型ジェットミル、対向型ジェットミル、壁衝突型ジェットミルなど）、オングミル、乳鉢、多段石臼型混練押出機などを用いて行ってもよい。粉末化されたリグニンは、好ましくは０．１〜１０００μｍ、より好ましくは０．１〜５００μｍの平均粒径を有する。
【００１９】
本発明の変性リグニンは、リグニン分子中にベンゾオキサジン環を有するため、各種樹脂との反応性が向上する。すなわち、リグニン分子中のフェノール性水酸基（−ＯＨ）の反応性が乏しいため、本発明の変性リグニンは、この水酸基をベンゾオキサジン環に改質して反応性を向上させている。そのため、リグニンを使用する際に、酸分解して低分子量化するなどの煩雑な作業が不要となる。ベンゾオキサジン環は、好ましくは、リグニン粒子の表面に存在している。
【００２０】
ベンゾオキサジン環は、リグニン分子中のフェノール骨格部分に形成される。例えば、リグニン、アミン類およびアルデヒド類を混合して反応させることにより、フェノール骨格部分で環化反応が進行し、上記式（Ｉ）で示されるベンゾオキサジン環が形成される。
【００２１】
使用されるアミン類としては、例えば１級アミンが挙げられ、メチルアミン、エチルアミン、n-プロピルアミン、ｎ−ブチルアミン、ｎ−ドデシルアミン、ｎ−ノニルアミン、シクロペンチルアミン、シクロヘキシルアミン、アリルアミンなどのアルキルモノアミン類およびアルケニルモノアミン類、アニリン、ｐ−シアノアニリン、ｐ−ブロモアニリン、ｏ−トルイジン、ｍ−トルイジン、ｐ−トルイジン、２，４−キシリジン、２，５−キシリジン、３，４−キシリジン、α−ナフチルアミン、β−ナフチルアミン、３−アミノフェニルアセチレンなどの芳香族モノアミン類などが挙げられる。さらに、ベンジルアミン、２−アミノ−ベンジルアミン、１，３−ジアミノプロパン、１，４−ジアミノブタン、１，１０−ジアミノデカン、２，７−ジアミノフルオレン、１，４−ジアミノシクロヘキサン、９，１０−ジアミノフェナントレン、１，４−ジアミノピペラジン、ｐ−フェニレンジアミン、４，４’−ジアミノベンゾフェノン、４，４’−ジアミノジフェニルスルホン、４，４’−ジアミノジフェニルメタン、４，４’−ジアミノビフェニル、４，４’−オキシジアニリン、フルオレンテトラアミン、テトラアミンジフェニルエーテル、メラミンなども使用できる。これらの中でもアニリン、メチルアミンなどが好ましく、アニリンがより好ましい。アニリンは、分子中にフェニル基を有しており、そのフェニル基が、成形品の耐熱性をより向上させる。
【００２２】
また、使用されるアルデヒド類としては、特に限定されず、ホルムアルデヒド類などが挙げられる。ホルムアルデヒド類としては、例えば、ホルムアルデヒドの水溶液であるホルマリン、あるいはその重合物であるパラホルムアルデヒド、トリオキサンなどが挙げられる。使用されるアルデヒド類は、固体や液体などその状態は限定されない。特に、パラホルムアルデヒドは常温で固体（粉末）のため扱いやすく好ましい。
【００２３】
リグニン、アミン類およびアルデヒド類は、理論上、当モル用いればよい（モル比で、リグニン：アミン類：アルデヒド類＝１：１：２）。しかし、副反応としてアミン類およびアルデヒド類が反応するため、リグニンを十分に変性するためには、アミン類およびアルデヒド類を過剰に用いることが好ましい。例えば、リグニン１モルに対して、アミン類が３〜２０モル、好ましくは３〜１０モル、アルデヒド類が６〜４０モル、好ましくは６〜２０モルの割合で用いられる。なお、アミン類およびアルデヒド類を過剰に用いても、過剰量のアミン類やアルデヒド類、アミン類とアルデヒド類との副生成物は、反応して硬化系中に取り込まれるため、本発明の効果にほとんど影響を及ぼさない。
【００２４】
反応温度は、好ましくは５０〜２００℃程度、より好ましくは１００〜１５０℃程度である。また反応時間は、好ましくは５分〜１時間程度、より好ましくは２０分〜１時間程度である。リグニン、アミン類およびアルデヒド類の反応は、溶媒を用いない無溶媒法で行うことができ、反応後に溶媒を除去する工程が不要となる。その結果、本発明の変性リグニンは、より簡易な方法で製造することができる。例えば、特開２００３−２０６３９０号公報には、リグニンの利用とは一切関係ないが、１級アミンとホルマリンとを用いたベンゾオキサジン環化反応の例が記載されている。
【００２５】
さらに、本発明のフェノール樹脂成形材料（以下、単に「成形材料」と記載する場合がある）は、フェノール樹脂および上記変性リグニンを含有する。フェノール樹脂は特に限定されず、ノボラック型でもレゾール型でもいずれでもよく、これらを単独または併用して使用することができる。
【００２６】
本発明の成形材料に含有されるフェノール樹脂および変性リグニンの含有量は特に限定されない。例えば、フェノール樹脂１００質量部に対して、本発明の変性リグニンは好ましくは１０〜３００質量部、より好ましくは２０〜２００質量部の割合で含有する。フェノール樹脂および変性リグニンをこのような割合で含有すると、成形材料の粘度も上昇しにくく良好な成形性を有し、さらに得られる成形品の機械的強度や耐水性もより向上させることができる。
【００２７】
変性リグニンは、例えば、乾燥粉末の形態で用いられる。乾燥方法は特に限定されず、粉末化の前後いずれに行ってもよい。例えば、乾燥炉を用い、５０〜１５０℃で２０分〜２時間程度乾燥すればよい。
【００２８】
本発明の成形材料は、一般的にフェノール樹脂組成物に添加される充填剤、硬化剤（ヘキサメチレンテトラミン）、着色剤、可塑剤、安定剤、離型剤（ステアリン酸亜鉛、金属石鹸など）などの添加剤を含有してもよい。添加剤の含有量は、本発明の効果を阻害しない範囲であれば特に限定されず、例えば充填剤は、フェノール樹脂１００質量部に対して、好ましくは１０〜３００質量部、より好ましくは２０〜２００質量部の割合で含有する。
【００２９】
本発明の成形材料は、通常の熱硬化性樹脂と同様、トランスファ成形、圧縮成形などの一般的な成形方法によって、成形品に加工される。得られた成形品は、優れた機械的強度、耐水性などを有する。
【実施例】
【００３０】
以下、実施例および比較例を挙げて本発明を具体的に説明するが、本発明はこれらの実施例に限定されるものではない。
【００３１】
（ベンゾオキサジン環を有する変性リグニンの調製）
麦わらを原料とするパルプ製造過程で生成した廃液から、約４０μｍの平均粒径を有する草本系リグニン（Ｈ型の基本骨格を１０質量％含有）を得た。次いで、得られた草本系リグニン、アニリンおよびパラホルムアルデヒドを、リグニン：アニリン：パラホルムアルデヒド＝１：１０：２０のモル比となるように、反応容器に仕込んだ。次いで、反応容器を１００℃で３０分間保持した。
【００３２】
得られた反応物（変性リグニン）を、フーリエ変換型赤外分光法（ＦＴ−ＩＲ）によって分析すると、１３６０ｃｍ-1付近および１４９６ｃｍ-1付近に、ベンゾオキサジン環に由来する特徴的な吸収が現れた。また、変性リグニンの示差走査熱量分析（ＤＳＣ）により、草本系リグニンには観測されない反応による発熱ピークが観測された。以上の分析結果から、草本系リグニンが、ベンゾオキサジン環を有するリグニンに変性されていることを確認した。このようにして、ベンゾオキサジン環を有する反応性の変性リグニンを得た。
【００３３】
（実施例１）
３００質量部のノボラック型フェノール樹脂、１５０質量部の木粉および１５０質量部の上記変性リグニン、硬化剤としてヘキサメチレンテトラミンを５４質量部、および内部離型剤としてステアリン酸亜鉛を４．５質量部混合し、２本ロールにて１００〜１１０℃で３分間混練して、フェノール樹脂成形材料を得た。
【００３４】
（実施例２、３および比較例１〜３）
表１に記載の成分を表１に記載の割合で混合したこと以外は、実施例１と同様にしてフェノール樹脂成形材料を得た。
【００３５】
実施例１〜３および比較例１〜３で得られた成形材料を、トランスファ成形法を用いて、１７０℃で１５分の条件で成形を行い、成形品を得た。
【００３６】
＜成形材料の成形性評価＞
実施例１〜３および比較例１〜３で得られた成形材料について、示差走査熱量分析（ＤＳＣ）挙動、溶融粘弾性挙動および熱重量分析（ＴＧ−ＤＴＡ）挙動を調べた。その結果、硬化特性に差は認められず、変性リグニンを含有するか否かに拘らず、得られるフェノール樹脂成形材料は成形性に優れていた。
【００３７】
＜成形品の物性評価＞
実施例１〜３および比較例１〜３で得られた成形材料を用いて得られた成形品について、（１）耐熱性、（２）機械的強度、（３）電気絶縁性および（４）耐水性を評価した。結果を表１に示す。
【００３８】
（１）耐熱性
耐熱性は、フェノール樹脂成形材料のガラス転移温度（Ｔｇ）を測定することによって評価した。まず、エスアイアイ・ナノテクノロジー（株）製のＤＭＳ１１０を用いて、固体動的粘弾性を測定した（周波数１Ｈｚ、昇温速度２℃／分）。固体動的粘弾性測定から得られるｔａｎδ曲線のピーク温度を、Ｔｇとした。
（２）機械的強度
機械的強度は、曲げ強度を測定することによって評価した。すなわち、ＪＩＳ  Ｋ６９１１に準じて、クロスヘッド速度３ｍｍ／分およびスパン１００ｍｍにて曲げ強度を測定した。
（３）電気絶縁性
電気絶縁性は、体積抵抗率を測定することによって評価した。すなわち、ＪＩＳ  Ｋ６９１１に準じて、横河−Ｈｅｗｌｅｔｔ−Ｐａｃｋａｒｄ社製のＨＰ４３３９Ａを用いて体積抵抗率（Ω・ｃｍ）を測定した。
（４）耐水性
耐水性は、吸水率を測定することによって評価した。すなわち、成形品の質量と、沸騰水に２時間浸漬した後の成形品の質量とを測定し、その比率によって吸水率を算出した。吸水率が低いほど水分が吸収されにくく、耐水性に優れることを示す。
【００３９】
【表１】
0005671430.tif 000004
【００４０】
変性リグニンを用いた実施例１は、未変性リグニンを用いた比較例１と比べて、電気絶縁性はほぼ同等であるが、良好な耐熱性を有し、かつ優れた機械的強度および耐水性を有することがわかる。
【００４１】
同様に、実施例２および比較例２ならびに実施例３および比較例３についても、それぞれ比較した。変性リグニンを用いた実施例２は、未変性リグニンを用いた比較例２と比べて、良好な耐熱性を有し、かつ優れた機械的強度、電気絶縁性および耐水性を有することがわかる。さらに、変性リグニンを用いた実施例３は、未変性リグニンを用いた比較例３と比べて、耐熱性はほぼ同等であるが、優れた機械的強度、電気絶縁性および耐水性を有することがわかる。